ПРИСАДКА ДЛЯ СВАРКИ, ПРИМЕНЕНИЕ ПРИСАДКИ ДЛЯ СВАРКИ, СПОСОБ СВАРКИ И ДЕТАЛЬ

1. Присадка для сварки, содержащая, мас.%:
хром 18,0-20,0, в частности 19,
кобальт 9,0-11,0, в частности 10,
молибден 7,0-10,0, в частности 8,5,
титан 2,0-2,5, в частности 2,3,
алюминий 1,0-1,7, в частности 1,4,
углерод 0,04-0,08, в частности 0,06,
железо Fe - максимально 0,5,
при необходимости
бор 0,001-0,007, в частности 0,005,
марганец максимум 0,3, в частности максимум 0,15,
кремний максимум 0,15, в частности, максимум 0,1,
остальное никель.
2. Присадка для сварки по п.1, которая содержит максимум 0,15 мас.% марганца (Mn).
3. Присадка для сварки по п.1 или 2, которая содержит максимум 0,1 мас.% кремния (Si).
4. Присадка для сварки по п.1 или 2, которая содержит максимум 0,001 мас.% бора (B).
5. Присадка для сварки по п.1 или 2, которая состоит из
никеля, хрома, кобальта, молибдена, титана, алюминия, углерода,
и необязательных компонентов
железа, марганца, кремния, бора.
6. Применение присадки для сварки материала на основе никеля, при котором применяется присадка для сварки, содержащая следующие компоненты, мас.%:
хром 18,0-20,0, в частности 19,
кобальт 9,0-11,0, в частности 10,
молибден 7,0-10,0, в частности 8,5,
титан 2,0-2,5, в частности 2,3,
алюминий 1,0-1,7, в частности 1,4,
углерод 0,04-0,08, в частности 0,06,
при необходимости
бор 0,001-0,007, в частности 0,005,
железо максимум 1,5, в частности максимум 0,5,
марганец максимум 0,3, в частности максимум 0,15,
кремний максимум 0,15, в частности максимум 0,1,
остальное никель.
7. Применение по п.6, при котором присадка содержит максимум 0,5 мас.% железа.
8. Применение по п.6 или 7, при котором присадка содержит максимум 0,15 мас.% марганца (Mn).
9. Применение по п.6 или 7, при котором присадка содержит максимум 0,1 мас.% кремния (Si).
10. Применение по п.6 или 7, при котором присадка содержит максимум 0,001 мас.% бора (B).
11. Применение по п.6, при котором присадка состоит из
никеля, хрома, кобальта, молибдена, титана, алюминия, углерода
и необязательных компонентов
железа, марганца, кремния, бора.
12. Применение по п.6, при котором материал на основе никеля содержит γ'-фазу в количестве ≥ 35 об.%.
13. Применение по п.12, при котором количество γ'-фазы составляет максимум 75 об.%.
14. Применение по п.6 или 13, при котором материал на основе никеля содержит IN 738 или IN 738 LC.
15. Применение по п.6 или 13, при котором материал на основе никеля содержит Rene 80.
16. Применение по п.6 или 13, при котором материал на основе никеля содержит IN 939.
17. Применение по п.6 или 13, при котором материал на основе никеля содержит PWA 14835 X или IN 6203 DS.
18. Применение по п.6, при котором материал на основе никеля отличается от присадки для сварки.
19. Способ сварки детали (1, 120, 130, 138, 155), при котором применяется присадка для сварки по одному из пп.1-5.
20. Способ по п.19, при котором деталь (1, 120, 130, 138, 155) перед сваркой подвергается термической обработке перестариванием.
21. Деталь (1, 120, 130, 138, 155) на основе никеля с присадкой для сварки, содержащей, мас.%:
хром 18,0-20,0, в частности 19,
кобальт 9,0-11,0, в частности 10,
молибден 7,0-10,0, в частности 8,5,
титан 2,0-2,5, в частности 2,3,
алюминий 1,0-1,7, в частности 1,4,
углерод 0,04-0,08, в частности 0,06,
при необходимости
бор 0,001-0,007, в частности 0,005,
железо максимум 1,5, в частности 0,5,
марганец максимум 0,3, в частности максимум 0,15,
кремний максимум 0,15, в частности максимум 0,1,
остальное никель.
22. Деталь по п.21, причем материал на основе никеля содержит γ'-фазу в количестве ≥ 35 об.%.
23. Деталь по п.21 или 22, причем количество γ'-фазы составляет максимально 75 об.%.
24. Деталь по п.21, причем материал на основе никеля содержит IN 738 или IN 738 LC.
25. Деталь по п.21, причем материал на основе никеля содержит Rene 80.
26. Деталь по п.21, причем материал на основе никеля содержит IN 939.
27. Деталь по п.21, причем материал на основе никеля содержит PWA 1483 SX или IN 6203 DS.
28. Деталь по п.21, причем материал на основе никеля отличается от присадки для сварки.